(57)【要約】【課題】    ポリエステル系繊維に機能剤を固着させるにあたり、繊維にアミノ基を導入し該アミノ基と機能剤を反応させて結合・固着させる事により、バインダーを使用せずに風合い変化が少なく且つ耐久性のある機能性ポリエステル系繊維を得る。【解決手段】    ポリエステル系繊維にジアミン化合物を付着反応させてアミノ基を導入し、その後又は同時に該アミノ基と反応する機能剤を付着結合させる事により、機能剤がアミノ基を介して繊維と結合・固着し、その結果風合い変化が少なく耐久性のある各種機能性ポリエステル系繊維を容易に得る。【特許請求の範囲】
【請求項１】
アミノ基導入のポリエステル系繊維に該アミノ基と反応する機能剤が結合した機能性ポリエステル系繊維。
【請求項２】
請求項１において、該機能剤が撥水撥油性，防汚性，抗菌性，消臭性，防ダニ性，帯電防止性，保温性，吸発熱性，吸水性，及び難燃性の少なくとも１つ以上の効果を有するものである機能性ポリエステル系繊維。
【請求項３】
常法により得られるポリエステル系繊維にジアミン化合物を付着し乾燥熱処理で反応させか又は加熱されたジアミン化合物液で処理して、繊維にアミノ基を導入した後、該アミノ基と反応する機能剤を付着して熱処理する事により、該機能剤がアミノ基を介して繊維に結合した機能性ポリエステル系繊維の製造方法。
【請求項４】
請求項３において、ポリエステル系繊維にジアミン化合物と機能剤を同時に付着または同浴液で処理した機能性ポリエステル系繊維の製造方法。
【請求項５】
請求項３及び請求項４において、該機能剤が撥水撥油性，防汚性，抗菌性，消臭性，防ダニ性，帯電防止性，保温性，吸発熱性，吸水性，及び難燃性の少なくとも１つ以上の効果を有するものである機能性ポリエステル系繊維の製造方法。
【発明の詳細な説明】
【技術分野】
【０００１】  本発明は、機能性ポリエステル系繊維及びその製造方法に関し、アミノ基を導入したポリエステル系繊維に該アミノ基と反応する機能剤が結合した機能性ポリエステル系繊維およびその製造方法に関するものである。
【背景技術】
【０００２】  通常、ポリエステル系繊維に機能性を付与する方法として、直接機能剤をポリマーに添加して練込む方法と繊維表面にバインダーと共に付着させる後加工法が用いられている。
しかし、前者の練込み法では、機能剤自身はポリエステル系ポリマーの紡糸温度（約３００℃）に耐えるものであり、又ポリマーの粘度を大きく低下させず且つポリマー中の分散性が比較的良好なものが要求される。
これにより、機能剤が限定され且つ添加量も制限される為特定の機能性しか付与出来ず、その効果も十分に発揮されない問題があった。【０００３】  一方、後者の後加工法は、機能剤をバインダーで固着させる為繊維ひいては製品の風合いが硬くなったり、逆に柔軟性を維持しようとバインダーを少なくすると機能剤の脱落が多くなる欠点を有していた。
【発明が解決しようとする課題】
【０００４】  本発明は、ホリエステル系繊維に多種の機能性が付与でき且つバインダーなしで機能剤が繊維と結合する為、風合い変化が少なくて耐久性のある高付加価値な機能性ポリエステル系繊維を、容易に製造しようとするものである。
【課題を解決するための手段】
【０００５】  本発明者らは、前記目的を達成するために鋭意検討を重ねた結果、ポリエステル系繊維にジアミン化合物を付着反応させてアミノ基を導入し、その後又は同時に該アミノ基と反応する機能剤を付着結合させる事により、機能剤がアミノ基を介して繊維と結合し、その結果風合い変化が少なく耐久性のある多種の機能性ポリエステル系繊維を得るに至ったものである。
【発明を実施するための最良の形態】
【０００６】  本発明に言うポリエステル系繊維とは、主としてテレフタール酸とエチレングリコールが反応・重合したエチレンテレフタレート単位で構成されるポリマー（ＰＥＴ）を紡糸・延伸した繊維を意味する。
但しジカルボン酸成分において、テレフタール酸の一部がイソフタール酸，アジピン酸，２，６ーナフタレンジカルボン酸，ペンタエリスリトールなどが配合されたもの、またグルコール成分において、エチレングリコールの一部がジエチレングリコール，プオピレングリコール，１，４−ブタンジオール，１，４−シクロヘキサンメタノールなどが配合されたものも含まれる。【０００７】  なお、本発明ではジアミン化合物と反応するために末端カルボキシル基を多く含有する再生ポリエステル、例えばＰＥＴボトルやＰＥＴフィルムなどの回収品を粉砕・再溶融したポリエステルが好ましい。
また目的に合わせて、顔料，紫外線吸収剤，酸化防止剤，離型剤あるいは機能剤などを該ポリエステル系ポリマーに添加しても何ら支障ない。【０００８】  本発明のジアミン化合物としては、例えばエチレンジアミン，プロピレンジアミン，ブタンジアミン，ヘキサンジアミン，ペンタメチレンジアミンなどの脂肪族ジアミン、あるいは２−アミノベンズアミド，フタルジアミド，３，３’ジアミノベンジジンなどの芳香族ジアミンが挙げられる。【０００９】  本発明では、これらのジアミン化合物を水又は溶剤に溶解するかあるいは分散した後ポリエステル系繊維に付着させ熱処理する事により、ポリエステルのカルボキシル基がジアミン化合物のアミノ基と反応し、片側に未反応のアミノ基が残った状態のものが得られる。なおカルボキシル基にはポリエステル分子末端のカルボキシル基以外に分子が切断されて出来るカルボキシル基も含まれる。【００１０】  またこのアミノ基をポリエステル系繊維に導入するもう１つの方法として、ジアミン化合物の水又は溶剤の溶液あるいは分散液を加熱して、カルボキシル基とアミノ基を反応させる方法も有効である。【００１１】  次いでアミノ基を導入したポリエステル系繊維に該アミノ基と反応する例えばカルボキシル基，エポキシ基，水酸基などを含有する機能剤を付着させ熱処理する事により、機能剤がアミノ基と反応してポリエステル系繊維に結合・固着し、風合い変化の少ない耐久性のある機能性繊維が得られる。【００１２】  なお、本発明ではジアミン化合物と機能剤を同時に付着させ熱処理したり、加熱された同浴液で処理する事も可能である。
特に両者を水溶液又は水分散液で同時に付着させ熱処理する方法は簡単な工程で効率良く反応が進むので好ましい。【００１３】  機能剤としては、アミノ基と反応する官能基を有し機能性があれば何ら制限はないが、特に撥水撥油性，防汚性，抗菌性，消臭性，防ダニ性，帯電防止性，保温性，吸発熱性，吸水性，及び難燃性などがポリエステル系繊維に要求されており、それらを容易に耐久性を持たせて付与する事は望ましい。
なおその他にも、耐光性，耐熱性，発色性，柔軟性，嵩高性，反発性，マイナスイオン性など要求にあった機能性を付与する事が可能である。【００１４】  本発明の特徴は、バインダーを使用せずに機能剤をポリエステル系繊維に結合・固着させ、風合い変化が少なく耐久性のある機能を付与する事にある。
さらに２種以上の機能性を同時に付与する事が可能であり、容易にろいろな種類の機能性を長期間持続できる高付加価値の繊維が得られる。【００１５】  本発明で得られた機能性ポリエステル系繊維は、衣料，インテリア，寝具，医療，産業資材，土木資材，建築資材，不織布などあらゆる用途に使用可能である。【００１６】  以下実施例により本発明を具体的に説明するが、本発明はその主旨を超えない限りこれらの例に何ら制約されるものではない。【００１７】実施例１
使用済みＰＥＴボトルを粉砕・洗浄・乾燥して得られたフレークを２６０〜２８５℃で溶融押出して再生ポリエステルペレットを生産した。
次いで該ペレットを再度溶融混合して６００ホールのノズル８個を並べて６５０ｍ／分の速度で紡糸し約１５万ｄｔｅｘのトウを得た。
得られたトウを２８本合わせて８０℃−９５℃の水浴２段で合計４．３倍延伸し、続けてクリンパーで１３ケ／ｉｎｃｈの捲縮を施した後、エチレンジアミン３％＋カルボキシル基変性シリコン３％＋界面活性剤０．２％の水分散液を繊維重量に対して２０％になる様にシャワー方式で付着させ、１１０℃の熱風処理を施して６ｄｔｅｘの１３０ｍｍバイアスカット原綿を生産した。
本発明で得られた原綿と未処理原綿を５０：５０に混合して紡績糸を作成し、カーペットのパイル糸に用いてループカーペットを得た。
該カーペットはシリコンの柔軟性が付与され、且つＪＩＳＬ−１０９２のスプレー試験機に準じて撥水度を評価したところ４級を示し、明らかにシリコン未処理の対照カーペット１級に対して撥水性に優れる事が判明した。
更に該シリコン付着カーペットをＪＩＳＬ−１０２３の汚れ試験機を用いて５０００回摩擦した後に撥水度を評価したが３ー４級を示し、十分耐久性のある撥水性を有し、従来に見られない柔軟で撥水性のあるカーペットが得られた。【００１８】実施例２
ＰＥＴボトルからの再生ポリエステルペレットを溶融して４０８ホールのノズルから吐出させ、ローラタッチで１，３プロピレンジアミン２５％液を繊維に対して６％付着させて８０℃と１５０℃の２対のローラ間で４倍延伸した後、分子量６００のポリエチレングリコール２０％液をギアポンプノズルにて繊維に１％付着させ２００℃のクリンパーを通して１６００ｄｔｅｘ／４０８ｆのバルキーヤーンを５００ｍ／分で巻き取った。
次いで該フイラメントヤーンで編み地を作り１００％含水させた時の表面温度変化をサーモグラフィで測定したが、２０℃ｘ５分放置の場合は、対照の未処理編み地に比べて平均１．２℃高い事が判明した。
これは、ポリエチレングリコールと反応していないアミノ基が水分と結合した時の水和熱および凝固温度が２０〜２５℃のポリエチレングリコールが凝固する時の発熱により温度が高くなったと思われる。
一方４０℃ｘ５分放置の場合は、水の気化熱とポリエチレングリコールの固体から液体への相変化による吸熱により、環境温度に対して平均２．４℃低い事が判った。
これより本発明の繊維は、水分により吸発熱し、人体にとって快適性が維持できる高付加価値繊維であった。
また、本発明の編み地を３０回繰り返し洗濯した後、同様にサーモグラフィで温度変化を調べたが、洗濯前と０．１〜０．２℃の温度差しかなく、アミノ基を介してポリエチレングリコールがポリエステル繊維に結合して耐久性を有している事が判明した。【００１９】実施例３
実施例１で得られた捲縮トウに、１，２プロピレンジアミン３％と平均粒径０．０８μのエポキシ変性シリコンで表面処理した光抗菌の酸化チタン２％の水エマルジョン液を繊維に対し３０％になる様にシャワー方式で付着させ、１２０℃の熱風処理を施して６ｄｔｅｘで６４ｍｍの原綿を生産した。
得られた原綿と対照の未処理原綿を５０：５０に混合してニードルパンチ方式で目付２００ｇ／ｍ２の不織布を作成し、ＪＩＳＺ−２８０１に準じて紫外線照射下３５℃ｘ２４時間後の大腸菌生存数を調べたところ３．８ｘ１０５個あり、対照不織布の４．６ｘ１０８個に対して明らかに抗菌性を有する事が判明した。また、該不織布１０ｇと２０ｐｐｍのアセトアルデヒドガスを５Ｌのテトラバッグに封入して２４時間紫外線を照射したところガス濃度は３ｐｐｍまで低下し、対照の１６ｐｐｍに対して消臭効果の大きい事を認めた。
更に本発明の不織布を１０回洗濯して同様に評価したが、抗菌性，消臭性共に洗濯前と変わらず耐久性のある事が判った。【００２０】実施例４
実施例１において、再生ポリエステルペレットに顔料含有のマスターマッチと酸化チタン含有のマスターバッチを添加して紡糸した後、４．２倍延伸と捲縮・カットを施して５ｄｔｅｘで９６ｍｍのダル調ブラウンのポリエステル原着綿を生産した。
得られた原綿をオーバーマイヤー染色機に入れて、９０℃の熱水に１，４ジアミノブタン及びブチルアシドホスフェート（ＯＨ基１コ又は２コ混合）をそれぞれ原綿重量に対して３％及び１０％になる様に添加溶解して１００℃ｘ３０分間処理した。
引き続き、ソーピングと水洗を施してから１４０℃熱風乾燥した原綿を用いて３０番手の紡績糸を作成した後、それをヨコ糸に使用しタテ糸にＳＤ３００ｄ／７２ｆの仮撚加工糸を用いてカーテン用の１／１平織物を作成した。
次いで、ＪＩＳＬ−１０９１のＡ−１法（４５°ミクロバーナー法）に準じて難燃性を評価したところ、着炎３秒後で炭化面積２７ｃｍ，残炎時間１秒以下，炭化距離１８ｃｍで区分３を示し難燃カーテンとして販売可能なものであった。
さらに該織物は、洗濯２０回後でも炭化面積３２ｃｍ，残炎時間２秒以下，炭化距離２０ｃｍと区分２−３を示し、洗濯耐久性のある事が判明した。
【発明の効果】
【００２１】本発明では、ポリエステル系繊維をジアミン化合物で処理してアミノ基を導入し、該アミノ基と反応する機能剤を結合させる事により、バインダー不要で風合い変化が少なく且つ耐久性のある機能性ポリエステル系繊維を得る事ができる。
特に、該ジアミン化合物と機能剤を含んだ液を同時に付着または処理する事により、特別な工程を要さずに容易に各種機能性を有するポリエステル系繊維が得られ、衣料，インテリア，寝具，医療，産業資材，土木資材，建材関係，不織布などへ幅広く利用可能になる。
【手続補正書】
【提出日】平成17年3月31日(2005.3.31)
【手続補正１】
【補正対象書類名】特許請求の範囲
【補正対象項目名】全文
【補正方法】変更
【補正の内容】
【特許請求の範囲】
【請求項１】
アミノ基導入のポリエステル系繊維に該アミノ基と反応する機能剤が結合した機能性ポリエステル系繊維。
【請求項２】
請求項１において、該機能剤がエポキシ基，カルボキシル基，水酸基のいずれか１つ以上の官能基を有する化合物で表面処理された無機化合物で且つ抗菌消臭性，防ダニ性，帯電防止性，吸水性，保温性，及び難燃性の少なくとも１つ以上の効果を示す機能性ポリエステル系繊維。
【請求項３】
請求項１において、該機能剤がエポキシ基，カルボキシル基，水酸基のいずれか１つ以上の官能基を有する有機化合物で且つ撥水撥油性，抗菌消臭性，防ダニ性，防汚性，帯電防止性，吸水性，吸発熱性，及び難燃性の少なくとも１つ以上の効果を示す機能性ポリエステル系繊維。
【請求項４】
常法により得られるポリエステル系繊維に脂肪族または芳香族ジアミン化合物を付着し乾燥熱処理で反応させか又は加熱された脂肪族または芳香族ジアミン化合物液で処理して、繊維にアミノ基を導入した後、該アミノ基と反応する機能剤を付着して熱処理する事により、該機能剤がアミノ基を介して繊維に結合した機能性ポリエステル系繊維の製造方法。
【請求項５】
請求項４において、ポリエステル系繊維に該ジアミン化合物と機能剤を同時に付着または同浴液で処理した機能性ポリエステル系繊維の製造方法。
【請求項６】
請求項４及び請求項５において、該機能剤がエポキシ基，カルボキシル基，水酸基のいずれか１つ以上の官能基を有する化合物で表面処理された無機化合物で且つ抗菌消臭性，防ダニ性，帯電防止性，吸水性，保温性，及び難燃性の少なくとも１つ以上の効果を示す機能性ポリエステル系繊維の製造方法。
【請求項７】
請求項４及び請求項５において、該機能剤がエポキシ基，カルボキシル基，水酸基のいずれか１つ以上の官能基を有する有機化合物で且つ撥水撥油性，抗菌消臭性，防ダニ性，防汚性，帯電防止性，吸水性，吸発熱性，及び難燃性の少なくとも１つ以上の効果を示す機能性ポリエステル系繊維の製造方法。
【手続補正２】
【補正対象書類名】明細書
【補正対象項目名】全文
【補正方法】変更
【補正の内容】
【発明の詳細な説明】
【技術分野】
【０００１】  本発明は、機能性ポリエステル系繊維及びその製造方法に関し、アミノ基を導入したポリエステル系繊維に該アミノ基と反応する機能剤が結合した機能性ポリエステル系繊維およびその製造方法に関するものである。
【背景技術】
【０００２】  通常、ポリエステル系繊維に機能性を付与する方法として、直接機能剤をポリマーに添加して練込む方法と繊維表面にバインダーと共に付着させる後加工法が用いられている。
しかし、前者の練込み法では、機能剤自身はポリエステル系ポリマーの紡糸温度（約３００℃）に耐えるものであり、又ポリマーの粘度を大きく低下させず且つポリマー中の分散性が比較的良好なものが要求される。
これにより、機能剤が限定され且つ添加量も制限される為特定の機能性しか付与出来ず、その効果も十分に発揮されない問題があった。【０００３】  一方、後者の後加工法は、機能剤をバインダーで固着させる為繊維ひいては製品の風合いが硬くなったり、逆に柔軟性を維持しようとバインダーを少なくすると機能剤の脱落が多くなる欠点を有していた。【０００４】  従来よりアミン化合物に関しては、特公昭３３−２４７号や特公昭３７−７３９８号にみられるように、ポリエステル系繊維を分解させ強度低下によりピリング防止として使用されたり、特開平２−９１２８８号や特開平３−８６７号の如くポリステル系繊維の抜蝕加工に用いられて来た。【０００５】  一方ジアミン化合物に関しては、ポリエチレングリコールジアミンを用い自己架橋型ポリアクリル酸エステルとポリエチレングリコールグリシジルエーテルを併用してポリエステル系布帛に塗布し、重合被膜を形成させて制電性や防融性を付与する方法が特開昭６１−１８６５７４号および特開昭６１−１８６５７５号に開示されている。
また特開平１０−３２５０７８号では、前記重合被膜にプラズマ処理して撥水剤を結合させる方法が、特公昭５１−３２７５９号にはポリエチレングリコールジアミン＋不飽和カルボン酸で重合被膜を形成して耐久制電性を持たせる方法が示されている。
さらに特開昭６３−２４９７７９号には、ポリオキシアルキレンジアミンとポリエポキシド化合物を用いて、重合被膜を形成させ制電性や吸水性を付与する方法が記載されている。【０００６】  しかしながら、これらの方法はいずれもポリエステル系布帛に重合被膜を形成させ耐久性のある機能性を付与させたものであり、本発明のポリエステル系繊維にアミノ基を導入させ、そのアミノ基と機能剤を反応結合させる理念とは基本的に異なるものであった。
さらに本発明の繊維では、布帛と異なり繊維全表面に重合被膜を形成させる事が難しくその結果被膜が脱落し易い欠点を有し、もし仮に繊維全表面に被膜を形成させたとしても、繊維の風合いが硬くなったり染色後の色相が変化する問題があった。
【発明が解決しようとする課題】
【０００７】  本発明は、ホリエステル系繊維に多種の機能性が付与でき且つバインダーなしで機能剤が繊維と結合する為、風合い変化が少なくて耐久性のある高付加価値な機能性ポリエステル系繊維を、容易に製造しようとするものである。
【課題を解決するための手段】
【０００８】  本発明者らは、前記目的を達成するために鋭意検討を重ねた結果、ポリエステル系繊維にジアミン化合物を付着反応させてアミノ基を導入し、その後又は同時に該アミノ基と反応する機能剤を付着結合させる事により、機能剤がアミノ基を介して繊維と結合し、その結果風合い変化が少なく耐久性のある多種の機能性ポリエステル系繊維を得るに至ったものである。
【発明を実施するための最良の形態】
【０００９】  本発明に言うポリエステル系繊維とは、主としてテレフタール酸とエチレングリコールが反応・重合したエチレンテレフタレート単位で構成されるポリマー（ＰＥＴ）を紡糸・延伸した繊維を意味する。
但しジカルボン酸成分において、テレフタール酸の一部がイソフタール酸，アジピン酸，２，６ーナフタレンジカルボン酸，ペンタエリスリトールなどが配合されたもの、またグルコール成分において、エチレングリコールの一部がジエチレングリコール，プオピレングリコール，１，４−ブタンジオール，１，４−シクロヘキサンメタノールなどが配合されたものも含まれる。【０００１０】  なお、本発明ではジアミン化合物と反応するために末端カルボキシル基を多く含有する再生ポリエステル、例えばＰＥＴボトルやＰＥＴフィルムなどの回収品を粉砕・再溶融したポリエステルが好ましい。
また目的に合わせて、顔料，紫外線吸収剤，酸化防止剤，離型剤あるいは機能剤などを該ポリエステル系ポリマーに添加しても何ら支障ない。【０００１１】  本発明のジアミン化合物としては、例えばエチレンジアミン，プロピレンジアミン，ブタンジアミン，ヘキサンジアミン，ペンタメチレンジアミンなどの脂肪族ジアミン、あるいは２−アミノベンズアミド，フタルジアミド，３，３’ジアミノベンジジンなどの芳香族ジアミンが挙げられる。【０００１２】  本発明では、これらのジアミン化合物を水又は溶剤に溶解するかあるいは分散した後ポリエステル系繊維に付着させ熱処理する事により、ポリエステルのカルボキシル基がジアミン化合物のアミノ基と反応し、片側に未反応のアミノ基が残った状態のものが得られる。なおカルボキシル基にはポリエステル分子末端のカルボキシル基以外に分子が切断されて出来るカルボキシル基も含まれる。【００１３】  またこのアミノ基をポリエステル系繊維に導入するもう１つの方法として、ジアミン化合物の水又は溶剤の溶液あるいは分散液を加熱して、カルボキシル基とアミノ基を反応させる方法も有効である。【００１４】  次いでアミノ基を導入したポリエステル系繊維に該アミノ基と反応するカルボキシル基，エポキシ基，水酸基の１つ以上を含有する機能剤を付着させ熱処理する事により、機能剤がアミノ基と反応してポリエステル系繊維に結合・固着し、風合い変化の少ない耐久性のある機能性繊維が得られる。【００１５】  なお、本発明ではジアミン化合物と機能剤を同時に付着させ熱処理したり、加熱された同浴液で処理する事も可能である。
特に両者を水溶液又は水分散液で同時に付着させ熱処理する方法は簡単な工程で効率良く反応が進むので好ましい。【００１６】  機能剤としては、アミノ基と反応するエポキシ基，カルボキシル基，水酸基のいずれか１つ以上の官能基を有し機能性があれば何ら制限はないが、特に撥水撥油性，防汚性，抗菌性，消臭性，防ダニ性，帯電防止性，保温性，吸発熱性，吸水性，及び難燃性などがポリエステル系繊維に要求されており、それらを容易に耐久性を持たせて付与する事は望ましい。【００１７】  次に本発明に使用可能な機能剤を具体的に例示する。
・撥水撥油剤：片末端または両末端がエポキシ基，カルボキシル基，水酸基のいずれか１つ以上で変性されたシリコン系，フッソ系およびポリオレフィン系の有機化合物。
・抗菌消臭剤：酸化チタン，酸化ケイ素，銀，亜鉛，ゼオライト，リン酸カルシュウム，リン酸ジルコニウム，木炭などの１種以上の無機化合物を前記変性シリコン系化合物やフッ素系化合物やポリオレフィン系化合物で表面処理したもの、あるいは抗菌防カビ剤として効果のあるトリアジン系化合物，フェノール系化合物，キチンやキトサンの糖質系化合物，アルキルジグリシンや脂肪酸モノグリセライドの界面活性剤などの有機化合物。
・防汚剤：カルボキシル基変性のアクリル系化合物やシリコン系化合物あるいはフルオロアクリレートやエポキシ基変性フッ素化合物。
・防ダニ剤：カルボン酸エステル化合物，テルペノイド系化合物の有機化合物、あるいは酸化ケイ素と酸化ホウ素が主体のセラミックスを前記のエポキシ基，カルボキシル基，水酸基で変性されたシリコン系化合物やフッ素系化合物で表面処理した無機化合物。
・帯電防止剤及び吸水剤：アニオン系やノニオン系の界面活性剤，ポリエチレングリコール系化合物，ポリグリシジル化合物等の有機化合物あるいは吸水吸湿性を有するシリカゲルや酸化リンを前記変性シリコン系化合物やフッ素系化合物で表面処理した無機化合物。
・保温剤：遠赤外線を放射する酸化チタン，酸化ケイ素，酸化アルミニウム，酸化ジルコニウム，木炭などをを前記変性シリコン系化合物やフッ素系化合物で表面処理した無機化合物。
・吸発熱剤：水分を吸放出する親水性アクリル化合物あるいは室温付近で固体と液体の相変化を示すポリエチレングリコールや前記変性シリコン系化合物やフッ素系化合物で表面処理したパラフィンワックス。
・難燃剤：エポキシ基，カルボキシル基，水酸基のいずれか１つ以上の官能基を有するリン系やハロゲン系の有機化合物、あるいは硫酸アンモニウム，酸化アンチモン，水酸化アルミニウム，ケイ酸ナトリウム等の無機化合物を前記変性シリコン系化合物やフッ素系化合物で表面処理したもの。
なおその他にも、耐光性，耐熱性，発色性，柔軟性，嵩高性，反発性，マイナスイオン性など要求にあった機能性を付与する事が可能である。【００１８】  本発明の特徴は、バインダーを使用せずに機能剤をポリエステル系繊維に結合・固着させ、風合い変化が少なく耐久性のある機能を付与する事にある。
さらに２種以上の機能性を同時に付与する事が可能であり、容易にろいろな種類の機能性を長期間持続できる高付加価値の繊維が得られる。【００１９】  本発明で得られた機能性ポリエステル系繊維は、衣料，インテリア，寝具，医療，産業資材，土木資材，建築資材，不織布などあらゆる用途に使用可能である。【００２０】  以下実施例により本発明を具体的に説明するが、本発明はその主旨を超えない限りこれらの例に何ら制約されるものではない。【００２１】実施例１
使用済みＰＥＴボトルを粉砕・洗浄・乾燥して得られたフレークを２６０〜２８５℃で溶融押出して再生ポリエステルペレットを生産した。
次いで該ペレットを再度溶融混合して６００ホールのノズル８個を並べて６５０ｍ／分の速度で紡糸し約１５万ｄｔｅｘのトウを得た。
得られたトウを２８本合わせて８０℃−９５℃の水浴２段で合計４．３倍延伸し、続けてクリンパーで１３ケ／ｉｎｃｈの捲縮を施した後、エチレンジアミン３％＋片末端カルボキシル基変性ジメチルシリコン３％＋界面活性剤０．２％の水分散液を繊維重量に対して２０％になる様にシャワー方式で付着させ、１１０℃の熱風処理を施して６ｄｔｅｘの１３０ｍｍバイアスカット原綿を生産した。
本発明で得られた原綿で紡績糸を作成し、カーペットのパイル糸に用いてループカーペットを得た。
該カーペットはシリコンの柔軟性が付与され、且つＪＩＳＬ−１０９２のスプレー試験機に準じて撥水度を評価したところ４級を示し、明らかにシリコン未処理の対照カーペット１級に対して撥水性に優れる事が判明した。
更に該シリコン付着カーペットをＪＩＳＬ−１０２３の汚れ試験機を用いて５０００回摩擦した後に撥水度を評価したが３ー４級を示し、十分耐久性のある撥水性を有し、従来に見られない柔軟で撥水性のあるカーペットが得られた。【００２２】実施例２
ＰＥＴボトルからの再生ポリエステルペレットを溶融して４０８ホールのノズルから吐出させ、ローラタッチで１，３プロピレンジアミン２５％液を繊維に対して６％付着させて８０℃と１５０℃の２対のローラ間で４倍延伸した後、分子量６００のポリエチレングリコール２０％液をギアポンプノズルにて繊維に１％付着させ２００℃のクリンパーを通して１６００ｄｔｅｘ／４０８ｆのバルキーヤーンを５００ｍ／分で巻き取った。
次いで該フィラメントヤーンで編み地を作り１００％含水させた時の表面温度変化をサーモグラフィで測定したが、２０℃ｘ５分放置の場合は、対照の未処理編み地に比べて平均１．２℃高い事が判明した。
これは、ポリエチレングリコールと反応していないアミノ基が水分と結合した時の水和熱および凝固温度が２０〜２５℃のポリエチレングリコールが凝固する時の発熱により温度が高くなったと思われる。
一方４０℃ｘ５分放置の場合は、水の気化熱とポリエチレングリコールの固体から液体への相変化による吸熱により、環境温度に対して平均２．４℃低い事が判った。
これより本発明の繊維は、水分及び相変化により吸発熱し、人体にとって快適性が維持できる高付加価値繊維であった。
また、本発明の編み地を３０回繰り返し洗濯した後、同様にサーモグラフィで温度変化を調べたが、洗濯前と０．１〜０．２℃の温度差しかなく、アミノ基を介してポリエチレングリコールがポリエステル繊維に結合して耐久性を有している事が判明した。【００２３】実施例３
実施例１で得られた捲縮トウに、１，２プロピレンジアミン３％と平均粒径０．０８μの両末端エポキシ変性ジメチルシリコンで表面処理した光抗菌の酸化チタン２％の水エマルジョン液を繊維に対し３０％になる様にシャワー方式で付着させ、１２０℃の熱風処理を施して６ｄｔｅｘで６４ｍｍの原綿を生産した。
得られた原綿と対照の未処理原綿を５０：５０に混合してニードルパンチ方式で目付２００ｇ／ｍ２の不織布を作成し、ＪＩＳＺ−２８０１に準じて紫外線照射下３５℃ｘ２４時間後の大腸菌生存数を調べたところ３．８ｘ１０５個あり、対照不織布の４．６ｘ１０８個に対して明らかに抗菌性を有する事が判明した。また、該不織布１０ｇと２０ｐｐｍのアセトアルデヒドガスを５Ｌのテトラバッグに封入して２４時間紫外線を照射したところガス濃度は３ｐｐｍまで低下し、対照の１６ｐｐｍに対して消臭効果の大きい事を認めた。
更に本発明の不織布を１０回洗濯して同様に評価したが、抗菌性，消臭性共に洗濯前と変わらず耐久性のある事が判った。【００２４】実施例４
実施例１において、再生ポリエステルペレットに顔料含有のマスターバッチと酸化チタン含有のマスターバッチを添加して紡糸した後、４．２倍延伸と捲縮・カットを施して５ｄｔｅｘで９６ｍｍのダル調ブラウンのポリエステル原着綿を生産した。
得られた原綿をオーバーマイヤー染色機に入れて、９０℃の熱水に２−アミノベンズアミド及びブチルアシドホスフェート（ＯＨ基１コ又は２コ混合）をそれぞれ原綿重量に対して３％及び１０％になる様に添加して１００℃ｘ４５分間処理した。
引き続き、ソーピングと水洗を施してから１４０℃熱風乾燥した原綿を用いて３０番手の紡績糸を作成した後、それをヨコ糸に使用しタテ糸にＳＤ３００ｄ／７２ｆの仮撚加工糸を用いてカーテン用の１／１平織物を作成した。
次いで、ＪＩＳＬ−１０９１のＡ−１法（４５°ミクロバーナー法）に準じて難燃性を評価したところ、着炎３秒後で炭化面積２７ｃｍ，残炎時間１秒以下，炭化距離１８ｃｍで区分３を示し難燃カーテンとして販売可能なものであった。
さらに該織物は、洗濯２０回後でも炭化面積３２ｃｍ，残炎時間２秒以下，炭化距離２０ｃｍと区分２−３を示し、洗濯耐久性のある事が判明した。【００２５】実施例５
実施例１で得られた延伸トウに、ｄｉｐ−ｎｉｐ方式で１，４ジアミノブタン１５％水溶液を再生ポリエステル繊維に対し３０重量％付着させ、１４０℃の熱ローラで乾燥熱処理お施した。
引き続き該延伸トウを生スチームで加熱しながらクリンパーに通して捲縮トウを得た後、吸水性と帯電防止性を有するポリエチレングリコール付加アルキルスルホン酸Ｎａの１０％水溶液をシャワー方式で２０％付着させ、１６０℃で熱風処理して６ｄｔｅｘで１０２ｍｍの原綿を生産した。
次いでウール３０番手の梳毛糸を作成してヨコ糸に使用し、タテ糸に１５０ｄ／４８ｆの仮撚加工糸を用いて１／１平織りのカーテン生地を試作した。
なお対照として、ジアミン処理及び吸水帯電防止処理を施さない原綿の紡績糸をヨコ糸にして同様にカーテン生地を作った。
本発明によるカーテン生地は、ＪＩＳＬー１０９６のバイレックス法による吸水長が１２６ｍｍを示し、対照の５１ｍｍに対して明らかに吸水性に優れている事が判明した。
また洗濯２０回後でも、吸水長が１０７ｍｍと高く洗濯耐久性を有していた。
一方ＪＩＳＬー１０９４で綿布による摩擦帯電圧を測定したところ、本発明品は１８０Ｖを示し、対照の５２００Ｖに比べて非常に優れた帯電防止性を有する事が判った。
また洗濯２０回後でも１４００Ｖであり、制電カーテンとして合格するものであった。【００２６】実施例６
実施例４で得られたダル調ブラウンの捲縮トウにエチレンジアミン７％と両末端エポキシ基変性ジメチルシリコンで表面処理された遠赤外線放射の酸化ケイ素（シリカ）５％及び同じ表面処理された防ダニ剤のＳｉＯ２−Ｂ２Ｏ３−Ｒ２Ｏ−ＲＯ組成セラミックス２％の水分散液を繊維に対して３０重量％になるようにシャワー方式で付着させ、１１０℃の熱風処理を施して６ｄｔｅｘの１３０ｍｍバイアスカット原綿を生産した。
次いで該原綿で紡績糸を作成し、カーペットのパイル糸に用いてパイル密度７００ｇ／ｍ２のカットパイルカーペットを得た。
また対照として未処理の同一カーペットを作成し、本発明品と共に７ｃｍｘ１０ｃｍに切りパイル面を上にして両者を並べ、３０ｃｍ上から９０℃のヒータで加熱した。
引き続きサーモビュアーにて加熱３分後の試料平均温度を測定したところ、本発明品は４３．１℃と対照より３．８℃高く明らかに遠赤保温効果のある事を認めた。  更に両試料を１０回洗濯して同様に測定したが、本発明品の平均温度は対照品より３．１℃高い値を維持し耐久性に優れていた。
一方、両カーペットを４ｃｍ円形に切りヤケヒョウダニ１００匹を含む培地０．１ｇをほぼ均一にふりかけ、２５℃ｘ７５％で４週間後の生きダニ数を測定したところ、本発明品は８９６匹で対照品の３９４１匹に対し増殖抑制率は７７．３％を示した。  また洗濯１０回後も本発明品は１２５３匹を示し、耐久性のある防ダニ性を有していた。
以上より、耐久性を有する遠赤保温性と防ダニ性を兼備した従来に見られない高付加価値なカーペットが得られた。【００２７】比較例１
実施例１において、エチレンジアミンを添加せずにカルボキシル基変性シリコン３％＋界面活性剤０．２％の水分散液を繊維重量に対して２０％付着させ１１０℃熱風処理後にカットして原綿を得た。
次いで実施例１と同様のループカーペットを作成したところ、シリコンが手に付着し、初期の撥水度は３級であったが５０００回摩擦後では１−２級に低下し耐久性のない事が判った。【００２８】
【発明の効果】
本発明では、ポリエステル系繊維をジアミン化合物で処理してアミノ基を導入し、該アミノ基と反応する機能剤を結合させる事により、バインダー不要で風合い変化が少なく且つ耐久性のある機能性ポリエステル系繊維を得る事ができる。
特に、該ジアミン化合物と機能剤を含んだ液を同時に付着または処理する事により、特別な工程を要さずに容易に各種機能性を有するポリエステル系繊維が得られ、衣料，インテリア，寝具，医療，産業資材，土木資材，建材関係，不織布などへ幅広く利用可能になる。